(57)【要約】【課題】塗膜の亀裂を抑えつつ、ガスによる塗膜の膨らみならびに継目処理材の浮きによる塗膜の浮きを抑えることができる低コストの継目処理材および継目処理方法の提供。【解決手段】壁材４０間の継目（目地材４２）および該継目の両側の壁材４０の側縁を覆うように設けられる帯状の継目処理材１であり、一方の面から他方の面に連通した複数の孔を有する基材層１０を有し、基材層１０は一方の面から他方の面に連通した複数の孔を有する多孔体シート１２とシリコーン１４とを含む継目処理材１；および壁材４０間の継目および該継目の両側の壁材４０の側縁を覆うように継目処理材１を貼り付け、継目処理材１の表面および継目処理材１の両側の壁材４０の表面に塗装によって塗膜６０を設ける継目処理方法。【選択図】図２
2018115484.tif 000002
【特許請求の範囲】
【請求項１】
壁材間の継目および該継目の両側の壁材の側縁を覆うように設けられる帯状の継目処理材であり、
一方の面から他方の面に連通した複数の孔を有する基材層を有し、
前記基材層は、一方の面から他方の面に連通した複数の孔を有する多孔体シートと、シリコーンとを含む、継目処理材。
【請求項２】
前記基材層は、前記多孔体シートに前記シリコーンが含浸した含浸部と、前記多孔体シートに前記シリコーンが含浸していない非含浸部とを有する、請求項１に記載の継目処理材。
【請求項３】
前記非含浸部は、前記基材層の幅方向の両側縁に存在し、
前記含浸部は、前記２つの非含浸部に挟まれて存在する、請求項２に記載の継目処理材。
【請求項４】
前記基材層の一方の表面に部分的に設けられた粘着層をさらに有する、請求項１〜３のいずれかに記載の継目処理材。
【請求項５】
前記粘着層は、前記継目処理材の長手方向に延びる複数のライン状の粘着部が、前記継目処理材の幅方向に間隔をあけて互いに平行に設けられたものである、請求項４に記載の継目処理材。
【請求項６】
壁材間の継目および該継目の両側の壁材の側縁を覆うように請求項１〜５のいずれかに記載の継目処理材を貼り付け、
前記継目処理材の表面および前記継目処理材の両側の壁材の表面に塗装によって塗膜を設ける、継目処理方法。
【請求項７】
壁材間の継目および該継目の両側の壁材の側縁を覆うように接着層を設け、
前記接着層の表面に請求項１〜５のいずれかに記載の継目処理材を貼り付け、
前記継目処理材の表面および前記継目処理材の両側の壁材の表面に塗装によって塗膜を設ける、継目処理方法。
【発明の詳細な説明】
【技術分野】
【０００１】
本発明は、壁材間の継目および該継目の両側の壁材の側縁を覆うように設けられる継目処理材および継目処理材を用いた継目処理方法に関する。
【背景技術】
【０００２】
建築物の壁面においては、外壁ボード等の複数の壁材が敷き詰められ、その表面に塗装によって塗膜が設けられてる場合がある。このような壁面においては、気温変化等によって壁材間の継目において壁材間の間隔が変化してしまい、その結果、壁材間の継目において塗膜に亀裂が生じてしまうことがある。
【０００３】
壁材間の継目における塗膜の亀裂を抑える方法としては、壁材間の間隔が広がる際の広がり方向の力を緩和して塗膜に伝えないようにする帯状の継目処理材を、壁材間の継目および該継目の両側の壁材の側縁を覆うように設け、継目処理材の表面および継目処理材の両側の壁材の表面に塗装によって塗膜を設ける継目処理方法が知られている。
【０００４】
継目処理材としては、例えば、下記のものが提案されている。
・壁材間の継目を覆うように貼着される粘着層と、粘着層の外側に設けられる、不織布によって補強されたアクリルゴムからなる補強層と、粘着層と補強層との間に形成された、シリコーン樹脂からなる緩衝材が部分的に設けられた緩衝部とを有する帯状の継目処理材（特許文献１）。
【先行技術文献】
【特許文献】
【０００５】
【特許文献１】特開２００６−２３３６１１号公報
【発明の概要】
【発明が解決しようとする課題】
【０００６】
しかし、特許文献１に記載の継目処理材およびこれを用いた継目処理方法には、下記の問題がある。
・粘着層の粘着剤が経時劣化して生じるガスや壁材間の継目の目地材から生じるガスがアクリルゴムからなる補強層と粘着層との間にたまって継目処理材に膨らみが生じ、これが塗膜の膨らみとなって現れる。
・粘着層の粘着剤が経時劣化し、粘着層と、壁材間の継目の目地材や壁材との付着性が低下し、継目処理材の浮きが生じ、これが塗膜の浮きとなって現れる。
・構造が複雑であり、継目処理材を製造する際の工程が多くなる。
【０００７】
本発明は、塗膜の亀裂を抑えつつ、ガスによる塗膜の膨らみならびに継目処理材の浮きによる塗膜の浮きを抑えることができ、かつ構造がシンプルな継目処理材および塗膜の亀裂を抑えつつ、ガスによる塗膜の膨らみならびに継目処理材の浮きによる塗膜の浮きを抑えることができ、かつ簡便に継目を処理できる継目処理方法を提供する。
【課題を解決するための手段】
【０００８】
本発明は、下記の態様を有する。
＜１＞壁材間の継目および該継目の両側の壁材の側縁を覆うように設けられる帯状の継目処理材であり；一方の面から他方の面に連通した複数の孔を有する基材層を有し；前記基材層は、一方の面から他方の面に連通した複数の孔を有する多孔体シートと、シリコーンとを含む、継目処理材。
＜２＞前記基材層は、前記多孔体シートに前記シリコーンが含浸した含浸部と、前記多孔体シートに前記シリコーンが含浸していない非含浸部とを有する、前記＜１＞の継目処理材。
＜３＞前記非含浸部は、前記基材層の幅方向の両側縁に存在し；前記含浸部は、前記２つの非含浸部に挟まれて存在する、前記＜２＞の継目処理材。
＜４＞前記基材層の一方の表面に部分的に設けられた粘着層をさらに有する、前記＜１＞〜＜３＞のいずれかの継目処理材。
＜５＞前記粘着層は、前記継目処理材の長手方向に延びる複数のライン状の粘着部が、前記継目処理材の幅方向に間隔をあけて互いに平行に設けられたものである、前記＜４＞の継目処理材。
＜６＞壁材間の継目および該継目の両側の壁材の側縁を覆うように前記＜１＞〜＜５＞のいずれかの継目処理材を貼り付け；前記継目処理材の表面および前記継目処理材の両側の壁材の表面に塗装によって塗膜を設ける、継目処理方法。
＜７＞壁材間の継目および該継目の両側の壁材の側縁を覆うように接着層を設け；前記接着層の表面に前記＜１＞〜＜５＞のいずれかの継目処理材を貼り付け；前記継目処理材の表面および前記継目処理材の両側の壁材の表面に塗装によって塗膜を設ける、継目処理方法。
【発明の効果】
【０００９】
本発明の継目処理材によれば、塗膜の亀裂を抑えつつ、ガスによる塗膜の膨らみならびに継目処理材の浮きによる塗膜の浮きを抑えることができる。また、本発明の継目処理材は、構造がシンプルである。
本発明の継目処理方法によれば、塗膜の亀裂を抑えつつ、ガスによる塗膜の膨らみならびに継目処理材の浮きによる塗膜の浮きを抑えることができる。また、本発明の継目処理方法によれば、簡便に継目を処理できる。
【図面の簡単な説明】
【００１０】
【図１】本発明の継目処理材の一例を示す断面図である。
【図２】本発明の継目処理材を用いた継目処理方法によって処理された壁材間の継目およびその近傍を示す断面図である。
【発明を実施するための形態】
【００１１】
以下の用語の定義は、本明細書および特許請求の範囲にわたって適用される。
「粘着剤」とは、粘着性を有する樹脂を主成分とし、粘着性によって物体に付着し得る剤を意味する。
「接着剤」とは、硬化性を有するモノマーや樹脂を主成分とし、硬化によって２つの物体間を接着させ得る剤を意味する。
図１および図２における寸法比は、説明の便宜上、実際のものとは異なったものである。
【００１２】
＜継目処理材＞
図１は、本発明の継目処理材の一例を示す断面図である。
継目処理材１は、一方の面から他方の面に連通した複数の孔を有する基材層１０と、基材層１０の一方の表面に部分的に設けられた粘着層２０と、粘着層２０の表面に設けられた離型紙３０とを有する。
【００１３】
（基材層）
基材層１０は、一方の面から他方の面に連通した複数の孔を有する多孔体シート１２と、シリコーン１４とを含む。
【００１４】
多孔体シート１２は、シリコーンを含浸でき、かつ塗料やガスを透過できる、一方の面から他方の面に連通した複数の孔を有するものであればよい。多孔体シート１２としては、壁材間の継目における壁材間の間隔の変化に追随できるような伸縮可能な材料からなるものが好ましい。
多孔体シート１２としては、不織布、織布、編物、樹脂製メッシュ、樹脂製ネット、樹脂製パンチングシート、スポンジ等が挙げられ、不織布が好ましい。
【００１５】
不織布の材料は、繊維状になる樹脂であればよく、特に限定されない。不織布の材料としては、セルロース、ナイロン、ビニロン、ポリエステル（ポリエチレンテレフタレート等）、ポリオレフィン（ポリエチレン、ポリプロピレン等）、レーヨン等が挙げられる。不織布の材料としては、コスト、入手性、塗膜に対する付着性の点から、ポリエステルが好ましい。
【００１６】
多孔体シート１２における孔の開口率および厚さは、不織布の場合、目付量で表される。不織布の目付量は、５〜６０ｇ／ｍ２が好ましく、１０〜２０ｇ／ｍ２がより好ましい。不織布の目付量が前記範囲の下限値以上であれば、多孔体シートの強度が十分高くなり、壁材間の継目における壁材間の間隔の変化に十分に追随できる。不織布の目付量が前記範囲の上限値以下であれば、塗料が孔を抜けて壁材や目地材、または接着層に達する部分が多くなり、塗料によって継目処理材１が壁材や目地材、または接着層に十分に付着する。また、多孔体シート１２にシリコーン１４が十分に含浸されるため、壁材間の継目における壁材間の間隔の変化を塗膜に伝えにくくなり、塗膜の亀裂を十分に抑えることができる。また、粘着層２０や目地材から発生したガスを十分に透過できる。また、継目処理材１が厚くなりすぎない。
【００１７】
多孔体シート１２における孔の開口率は、樹脂製メッシュ、樹脂製ネットおよび樹脂製パンチングシートの場合、全面積に対する孔の面積比率で表される。樹脂製メッシュ、樹脂製ネットおよび樹脂製パンチングシートの開口率は、３０〜８０％が好ましく、４０〜６０％がより好ましい。樹脂製メッシュ、樹脂製ネットおよび樹脂製パンチングシートの開口率が前記範囲の下限値以上であれば、塗料が孔を抜けて壁材や目地材、または接着層に達する部分が多くなり、塗料によって継目処理材１が壁材や目地材、または接着層に十分に付着する。また、多孔体シートにシリコーンが十分に含浸されるため、壁材間の継目における壁材間の間隔の変化を塗膜にさらに伝えにくくなり、塗膜の亀裂を十分に抑えることができる。また、粘着層２０や目地材から発生したガスを十分に透過できる。樹脂製メッシュ、樹脂製ネットおよび樹脂製パンチングシートの開口率が前記範囲の上限値以下であれば、多孔体シート１２の強度が十分高くなり、壁材間の継目における壁材間の間隔の変化に十分に追随できる。
【００１８】
樹脂製ネットおよび樹脂製パンチングシートの厚さは、５〜５００μｍが好ましく、１０〜３０μｍがより好ましい。樹脂製ネットおよび樹脂製パンチングシートの厚さが前記範囲の下限値以上であれば、多孔体シート１２の強度が十分高くなり、壁材間の継目における壁材間の間隔の変化に十分に追随できる。樹脂製ネットおよび樹脂製パンチングシートの厚さが前記範囲の上限値以下であれば、継目処理材１が厚くなりすぎない。
【００１９】
シリコーン１４は、溶液状態で多孔体シートに含浸でき、乾燥後には壁材、目地材、接着層および塗膜と付着しないものであればよい。シリコーン１４としては、多孔体シート１２の伸縮に追随できるような伸縮可能なものが好ましい。
シリコーン１４としては、シリコーンゴム、シリコーン樹脂等が挙げられ、シリコーン樹脂が好ましい。
【００２０】
基材層１０は、多孔体シート１２にシリコーン１４が含浸した含浸部１６と、多孔体シート１２にシリコーン１４が含浸していない非含浸部１８とを有することが好ましい。基材層１０が含浸部１６を有することによって、壁材間の継目における壁材間の間隔の変化を塗膜に伝えにくくなり、塗膜の亀裂を抑えることができる。基材層１０が非含浸部１８を有することによって、塗料が孔を抜けて壁材や目地材、または接着層に達する部分が多くなり、塗料によって継目処理材１が壁材や目地材、または接着層に十分に付着する。
【００２１】
基材層１０において非含浸部１８は、基材層１０の幅方向の両側縁に存在し、含浸部１６は、２つの非含浸部１８に挟まれて存在することが好ましい。非含浸部１８が基材層１０の幅方向の両側縁に存在することによって、塗料によって継目処理材１が壁材または接着層に十分に付着し、壁材間の継目における壁材間の間隔の変化に十分に追随できる。含浸部１６が基材層１０の幅方向の両側縁の非含浸部１８に挟まれて存在することによって、壁材間の継目における壁材間の間隔の変化を塗膜にさらに伝えにくくなり、塗膜の亀裂を十分に抑えることができる。
【００２２】
多孔体シート１２に対する含浸部１６の面積比率は、２０〜９０％が好ましく、３０〜７０％がより好ましい。多孔体シート１２に対する含浸部１６の面積比率が前記範囲内であれば、壁材間の継目における壁材間の間隔の変化を塗膜にさらに伝えにくくなり、塗膜の亀裂を十分に抑えることができる。
【００２３】
（粘着層）
粘着層２０は、継目処理材１を壁材や目地材、または接着層に仮止めするためのものである。
粘着層２０の粘着剤としては、アクリル系粘着剤、ポリ酢酸ビニル、シリコーン系粘着剤、ウレタン系粘着剤等が挙げられる。
【００２４】
粘着層２０は、基材層１０の一方の表面に部分的に設けられる。粘着層２０が基材層１０の一方の表面に部分的に設けられることによって、多孔体シートの孔を抜けた塗料が壁材や目地材、または接着層に達しやすくなり、塗料によって継目処理材１が壁材や目地材、または接着層に十分に付着する。また、目地材から発生したガスを粘着層２０が設けられていない部分を通って十分に透過できる。
【００２５】
基材層１０の一方の表面に部分的に設けられる粘着層２０は、粘着層２０の形成のしやすさの点から、継目処理材１の長手方向に延びる複数のライン状の粘着部２２が、継目処理材１の幅方向に間隔をあけて互いに平行に設けられたものであることが好ましい。
【００２６】
多孔体シート１２に対する粘着部２２の面積比率は、０〜１００％が好ましく、１０〜４０％がより好ましい。多孔体シート１２に対する粘着部２２の面積比率が１０％以上であれば、継目処理材１を壁材や目地材、または接着層に十分に仮止めできる。多孔体シートに対する粘着部２２の面積比率が前記範囲の上限値以下であれば、粘着部２２が塗料の浸透およびガスの透過を阻害しにくい。
【００２７】
粘着層２０の厚さは、５〜５０μｍが好ましく、１０〜３０μｍがより好ましい。粘着層２０の厚さが前記範囲の下限値以上であれば、継目処理材１を壁材や目地材、または接着層に十分に仮止めできる。粘着層２０の厚さが前記範囲の上限値以下であれば、粘着層２０の経時劣化によるガスの発生を抑えることができる。
【００２８】
（離型紙）
離型紙３０は、粘着層２０にゴミ等が付着しないように粘着層２０を保護するものである。
離型紙としては、粘着テープ等に用いられる公知の離型紙が挙げられる。
【００２９】
（継目処理材の製造方法）
継目処理材１は、例えば、以下のようにして製造できる。
まず、多孔体シート１２の幅方向の両側縁以外の表面に、シリコーンおよび溶剤を含むシリコーン溶液を塗布し、乾燥させて、多孔体シート１２にシリコーン１４が含浸した含浸部１６と、多孔体シート１２にシリコーン１４が含浸していない非含浸部１８とを有する基材層１０を得る。
ついで、基材層１０の一方の表面に、印刷法、吹付け等の公知の塗布方法によって、ストライプ状に粘着剤を塗布して、継目処理材１の長手方向に延びる複数のライン状の粘着部２２が、継目処理材１の幅方向に間隔をあけて互いに平行に設けられた粘着層２０を設ける。
ついで、粘着層２０の表面に離型紙３０を貼り付け、継目処理材１を得る。
【００３０】
（作用機序）
以上説明した継目処理材１にあっては、一方の面から他方の面に連通した複数の孔を有する基材層１０を有するため、継目処理材１を用いて壁材間の継目を処理した場合、塗料が孔を抜けて壁材や目地材、または接着層に達する。そのため、塗料によって継目処理材１が壁材や目地材、または接着層に十分に付着する。また、継目処理材１の壁材や目地材、または接着層への付着を、粘着層２０のみに頼っていないため、粘着層２０が経時劣化しても、経時によって継目処理材１と、壁材や目地材、または接着層との付着性が低下しない。その結果、継目処理材１の浮きによる塗膜の浮きを抑えることができる。
また、以上説明した継目処理材１にあっては、一方の面から他方の面に連通した複数の孔を有する基材層１０を有するため、継目処理材１を用いて壁材間の継目を処理した場合、粘着層２０や目地材から発生したガスを十分に透過できる。その結果、ガスによる継目処理材１の膨らみに由来する塗膜の膨らみを抑えることができる。
また、以上説明した継目処理材１にあっては、基材層１０が、一方の面から他方の面に連通した複数の孔を有する多孔体シート１２と、シリコーン１４とを含むため、継目処理材１を用いて壁材間の継目を処理した場合、多孔体シート１２にシリコーン１４が含浸した部分は、壁材、目地材、接着層および塗膜と付着しない。そのため、この部分が、壁材間の間隔が広がる際の広がり方向の力を緩和して塗膜に伝えにくくする。その結果、塗膜の亀裂を抑えることができる。
また、以上説明した継目処理材１にあっては、特許文献１の継目処理材に比べて構造がシンプルであるため、継目処理材１を製造する際の工程が少なくできる。
【００３１】
（他の実施形態）
なお、本発明の継目処理材は、壁材間の継目および該継目の両側の壁材の側縁を覆うように設けられる帯状の継目処理材であり；一方の面から他方の面に連通した複数の孔を有する基材層を有し；基材層は、一方の面から他方の面に連通した複数の孔を有する多孔体シートと、シリコーンとを含むものであればよく、図示例の継目処理材１に限定はされない。
例えば、粘着層や離型紙は、必ずしも設ける必要はない。
また、基材層は、一方の面から他方の面に連通した複数の孔を有するものであればよく、含浸部と非含浸部とに明確に分かれている必要はない。
また、含浸部と非含浸部とを有する場合であっても、必ずしも、非含浸部が基材層の幅方向の両側縁に存在し、含浸部が２つの非含浸部に挟まれて存在する必要はない。
また、粘着層は、基材層の一方の表面に部分的に設けられていればよく、必ずしも、継目処理材の長手方向に延びる複数のライン状の粘着部が、継目処理材の幅方向に間隔をあけて互いに平行に設けられたものでなくてもよい。
【００３２】
＜継目処理方法＞
図２は、本発明の継目処理材を用いた継目処理方法によって処理された壁材間の継目およびその近傍を示す断面図である。
以下、図２を参照しながら、本発明の継目処理方法の一実施形態について説明する。
【００３３】
離型紙３０を剥離した継目処理材１を、壁材４０間の継目に充填された目地材４２の表面および目地材４２の両側の壁材４０の側縁の表面に、継目処理材１の粘着層２０によって仮止めすることによって貼り付ける。
【００３４】
ついで、継目処理材１の表面および継目処理材１の両側の壁材４０の表面に、塗料を塗布し、乾燥することによって、塗膜６０を設ける。この際、塗料が継目処理材１の基材層１０の含侵部１６および非含浸部１８の孔を抜けて壁材４０とその継目に充填された目地材４２の表面に達するため、塗料によって継目処理材１が塗膜６０中に十分に固定される。また、塗装後の塗膜６０が乾燥することによって、継目処理材１の基材層１０の含侵部１６および非含浸部１８が塗膜６０と一体化される。なお、継目処理材１の基材層１０の含浸部１６は、シリコーン１４を含むため、塗膜６０によって固定化されるが塗膜６０に付着はしない。
【００３５】
（塗料）
塗料は、乾燥後の塗膜が壁材４０に付着するものであればよく、特に限定されない。塗料としては、アクリル系塗料が好ましい。
【００３６】
（作用機序）
以上説明した継目処理方法にあっては、一方の面から他方の面に連通した複数の孔を有する基材層１０を有する継目処理材１を用いているため、塗料が基材層１０の孔を抜けて壁材４０とその継目に充填された目地材４２に達する。そのため、塗料によって継目処理材１が塗膜６０と十分に一体化する。その結果、継目処理材１の浮きによる塗膜６０の浮きを抑えることができる。
また、以上説明した継目処理方法にあっては、一方の面から他方の面に連通した複数の孔を有する基材層１０を有する継目処理材１を用いているため、粘着層２０や目地材４２から発生したガスを十分に透過できる。その結果、ガスによる継目処理材１の膨らみに由来する塗膜６０の膨らみを抑えることができる。
また、以上説明した継目処理方法にあっては、基材層１０が一方の面から他方の面に連通した複数の孔を有する多孔体シート１２と、シリコーン１４とを含む継目処理材１を用いているため、多孔体シート１２にシリコーン１４が含浸した部分は、塗膜６０に固定されるが付着しない。そのため、この部分が、壁材４０間の間隔が広がる際の広がり方向の力を緩和して塗膜６０表面に伝えにくくする。その結果、塗膜６０表面の亀裂を抑えることができる。
また、以上説明した継目処理方法にあっては、特許文献１の継目処理材に比べて構造がシンプルである低コストの継目処理材１を用いているため、簡便に継目を処理できる。
【００３７】
（他の実施形態）
なお、本発明の継目処理方法は、上述した継目処理方法の一実施形態に限定はされない。
例えば、壁材間の継目および該継目の両側の壁材の側縁を覆うように接着層を設け、接着層の表面に本発明の継目処理材を貼り付けてもよい。接着層がなくとも、塗料が基材層の孔を抜けて壁材や目地材に達し、塗料によって継目処理材が壁材や目地材に十分に付着する。ただし、継目処理材を、壁材間の継目および該継目の両側の壁材の側縁を覆うように確実に設けるためには、接着層を設けることが好ましい。接着層を形成するための接着剤としては、硬化後に、壁材間の継目における壁材間の間隔の変化に追随できるような伸縮可能なものが好ましい。接着剤としては、アクリル系接着剤が好ましい。
【実施例】
【００３８】
以下、実施例を挙げて本発明をより具体的に説明するが、これにより本発明は限定されない。
（塗膜の亀裂試験）
試験片について、スレート板の継目の幅が広がるように、５ｍｍ／分の速度でテンションを加えていき、塗膜に亀裂が生じた際の継目の幅を測定した。この際、試験環境温度は５℃とした。
測定された継目の幅（外装塗膜に亀裂が生じる継目の最小幅）が１０ｍｍ以上の場合を合格とした。継目の幅が１５ｍｍ以上を表に○で示し、１０ｍｍ以上１５ｍｍ未満を△で示し、１０ｍｍ未満の場合を不合格として×で示す。
【００３９】
（塗膜の膨れ試験）
試験片を４０℃温水へ全て浸漬し、外観変化を目視にて評価を行った。
目視によって塗膜の膨れが認められなかった場合を○、認められた場合を×として表に示す。
【００４０】
（塗膜の経時劣化試験）
試験片について、−５℃で３時間保持した後、７５℃で３時間保持することを１サイクルとし、合計４０サイクルを行った。塗膜における継目に対応する部分の膨れの有無を目視で評価した。塗膜における継目に対応する部分の膨れおよび浮きの有無を目視で評価した。
目視によって塗膜の膨れおよび浮きが認められなかった場合を○、認められた場合を×として表に示す。
【００４１】
（塗膜の外観評価）
試験片の塗膜の外観を目視で観察し、異常がない場合を良好、艶引け・テカリが見られる場合を不良として表に示す。
【００４２】
（実施例１）
幅が５０ｍｍの帯状のポリエステル不織布（目付量：５ｇ／ｍ２）の幅方向の中央部分の幅２０ｍｍの表面に、シリコーン樹脂（東レ・ダウコーニング・シリコーン社製、ＳＲＸ−３７０）を塗布し、乾燥させて、ポリエステル不織布にシリコーンゴムが含浸した含浸部と、含浸部の両側に、ポリエステル不織布にシリコーンゴムが含浸していない非含浸部とを有する基材層を得た。ポリエステル不織布に対する含浸部の面積比率は、４０％であった。
【００４３】
基材層の一方の表面に、印刷法によってストライプ状にアクリル系粘着剤（藤倉化成社製、ＨＫＮ−３１）を塗布して、継目処理材の長手方向に延びる４本のライン状の粘着部（幅：７ｍｍ、厚さ：５μｍ）が、継目処理材の幅方向に７ｍｍの間隔をあけて互いに平行に設けられた粘着層を設け、継目処理材を得た。ポリエステル不織布に対する粘着部の面積比率は、２４％であった。
【００４４】
２枚のスレート板を間隔が０ｍｍとなるように並べ、スレート板の継目および継目の両側のスレート板の側縁の表面に、アクリル系接着剤（コニシ社製、ボンドＥ２００）を塗布し、乾燥させて、スレート板の継目および継目の両側のスレート板の側縁を覆うように幅１００ｍｍ、厚さ３００μｍの接着層を設けた。
【００４５】
継目処理材を、接着層の表面に、継目処理材の粘着層によって仮止めすることによって貼り付けた。
継目処理材の表面および継目処理材の両側のスレート板の表面に、アクリル系塗料（藤倉化成社製、セラミトーン）を塗布し、乾燥することによって、厚さ７００μｍの塗膜を設け、１４日間放置したものを試験片とした。
試験片について、亀裂試験、膨れ試験および経時劣化試験を行った。結果を表１に示す。
【００４６】
（実施例２〜５）
ポリエステル不織布を表１に示す目付量のポリエステル不織布に変更した以外は、実施例１と同様にして継目処理材を得た。また、継目処理材を変更した以外は、実施例１と同様にして試験片を作製した。
試験片について、亀裂試験、膨れ試験および経時劣化試験を行った。結果を表１に示す。
【００４７】
（実施例６〜９）
ポリエステル不織布の代わりに、表２に示す開口率のナイロンメッシュを用いた以外は、実施例１と同様にして継目処理材を得た。また、継目処理材を変更した以外は、実施例１と同様にして試験片を作製した。
試験片について、亀裂試験、膨れ試験および経時劣化試験を行った。結果を表２に示す。
【００４８】
（比較例１）
特許文献１の実施例１に記載の方法と同様の方法によって継目処理材を得た。
実施例１の継目処理材の代わりに比較例１の継目処理材を用いた以外は、実施例１と同様にして試験片を得た。
試験片について、亀裂試験、膨れ試験および経時劣化試験を行った。結果を表２に示す。
【００４９】
【表１】
2018115484.tif 000003
【００５０】
【表２】
2018115484.tif 000004
【００５１】
一方の面から他方の面に連通した複数の孔を有する基材層を有し、基材層が一方の面から他方の面に連通した複数の孔を有する多孔体シートとシリコーンとを含む実施例１〜９の継目処理材を用いることによって、塗膜の亀裂が抑えられた。また、経時劣化による塗膜の膨らみおよび浮きが抑えられた。
特許文献１に記載の継目処理材に相当する比較例１の継目処理材を用いた場合、経時劣化による塗膜の膨らみおよび浮きが確認された。
【産業上の利用可能性】
【００５２】
本発明の継目処理材は、壁材間の継目における塗膜の亀裂を抑えるための継目処理材（目地テープ）として有用である。
【符号の説明】
【００５３】
１  継目処理材、
１０  基材層、
１２  多孔体シート、
１４  シリコーン、
１６  含浸部、
１８  非含浸部、
２０  粘着層、
２２  粘着部、
３０  離型紙、
４０  壁材、
４２  目地材、
６０  塗膜。
【図１】
2018115484.tif 000005
【図２】
2018115484.tif 000006